(57)【要約】  【課題】濾過対象液の泡立ちを防ぐことができる上、濾過ライフの向上が可能な筒状フィルターとその製造方法を提供する。  【解決手段】複数のスパンボンド不織布からなる複層不織布(20)が巻回された筒状体(10)を含み、隣り合うスパンボンド不織布同士が熱融着されている筒状フィルターであって、筒状体(10)において、隣り合うスパンボンド不織布のうち少なくとも一方は、第１熱可塑性樹脂と、第１熱可塑性樹脂より融点が１０℃以上高い第２熱可塑性樹脂とを含む複合繊維からなり、複層不織布(20)において、隣り合うスパンボンド不織布の熱融着温度におけるそれぞれの熱収縮率の差が５％以上有り、かつ隣り合うスパンボンド不織布をそれぞれ構成する繊維の繊度が相違することを特徴とする筒状フィルター(1)とする。【選択図】  図１
2006150222.tif 000002
【特許請求の範囲】
【請求項１】
複数のスパンボンド不織布からなる複層不織布が巻回された筒状体を含み、隣り合う前記スパンボンド不織布同士が熱融着されている筒状フィルターであって、
前記筒状体において、隣り合う前記スパンボンド不織布のうち少なくとも一方は、第１熱可塑性樹脂と、前記第１熱可塑性樹脂より融点が１０℃以上高い第２熱可塑性樹脂とを含む複合繊維からなり、
前記複層不織布において、隣り合う前記スパンボンド不織布の熱融着温度におけるそれぞれの熱収縮率の差が５％以上有り、かつ隣り合う前記スパンボンド不織布をそれぞれ構成する繊維の繊度が相違することを特徴とする筒状フィルター。
【請求項２】
前記複層不織布において、隣り合う前記スパンボンド不織布を構成する繊維のうち、より繊度が大きいほうの繊維は、より繊度が小さいほうの繊維に比べ、繊度が１．５倍以上である請求項１に記載の筒状フィルター。
【請求項３】
前記複層不織布は、第１スパンボンド不織布と、前記第１スパンボンド不織布を挟持する第２スパンボンド不織布とからなり、
前記第２スパンボンド不織布は、前記複合繊維から構成されている請求項１に記載の筒状フィルター。
【請求項４】
前記第１スパンボンド不織布を構成する繊維の繊度は、前記第２スパンボンド不織布を構成する繊維の繊度よりも小さい請求項３に記載の筒状フィルター。
【請求項５】
前記筒状体の外周に巻回された外装スパンボンド不織布を更に含み、
前記外装スパンボンド不織布は、前記複合繊維からなり、かつ前記筒状体の外周に熱融着されている請求項１に記載の筒状フィルター。
【請求項６】
前記スパンボンド不織布を構成する繊維は、ポリオレフィンを含み、
前記複合繊維は、高密度ポリエチレンを鞘成分とし、ポリプロピレンを芯成分とする芯鞘型複合繊維である請求項１に記載の筒状フィルター。
【請求項７】
前記スパンボンド不織布を構成する繊維は、ポリオレフィンを含み、
前記複合繊維は、ポリブテン−１を鞘成分とし、ポリプロピレンを芯成分とする芯鞘型複合繊維である請求項１に記載の筒状フィルター。
【請求項８】
前記スパンボンド不織布を構成する繊維は、ポリエステルを含み、
前記複合繊維は、芯鞘型複合繊維であり、
前記芯鞘型複合繊維の鞘成分は、脂肪族ポリエステル及びポリエステル共重合体からなる群から選ばれる少なくとも１種であって、融点又は流動開始温度が２１０℃以下となる樹脂であり、
前記芯鞘型複合繊維の芯成分は、ポリエチレンテレフタレート、ポリブチレンテレフタレート及びポリトリメチレンテレフタレートからなる群から選ばれる少なくとも１種である請求項１に記載の筒状フィルター。
【請求項９】
第１スパンボンド不織布と、前記第１スパンボンド不織布と重なり合う第２スパンボンド不織布とを含み、前記第１及び第２スパンボンド不織布のうち少なくとも一方は、第１熱可塑性樹脂と、前記第１熱可塑性樹脂より融点が１０℃以上高い第２熱可塑性樹脂とを含む複合繊維からなり、前記第１及び第２スパンボンド不織布の熱融着温度におけるそれぞれの熱収縮率の差が５％以上有り、前記第１及び第２スパンボンド不織布をそれぞれ構成する繊維の繊度が相違する積層スパンボンド不織布を加熱することによって、各層間が熱融着された複層不織布を形成し、
前記複層不織布を、前記第１熱可塑性樹脂の融点より５℃下回る温度以上に加熱しながら巻芯に巻き取り、
巻き取られた前記複層不織布を冷却し、前記巻芯を抜き取って、前記複層不織布が巻回された筒状体を形成する筒状フィルターの製造方法。
【発明の詳細な説明】
【技術分野】
【０００１】
本発明は、流体を濾過するために用いられる筒状フィルターであり、主として、水、油、塗料、界面活性剤等の液体を濾過するための筒状フィルター及びその製造方法に関する。
【背景技術】
【０００２】
従来、濾過層の構成成分として繊維を用いた筒状フィルターは、濾過対象液が、中空円筒状に形成された濾過層の最外周部から中心部に集められる間に、濾過層により濾過対象液中の微粒子を捕捉できるように構成されている。
【０００３】
このような筒状フィルターは、製薬工業、電子工業等における精製水の濾過、飲料水製造工程内における飲料水の濾過、自動車工業における塗装剤の濾過等、各種産業界において広く利用されている。
【０００４】
上記のような分野に使用されてきた筒状フィルターとしては、例えば特許文献１や特許文献２等に提案された筒状フィルターが知られている。特許文献１では、ステープル繊維をカードで開繊して熱接着性複合繊維のウェブとし、このウェブを加熱しながら巻回し、複合繊維の低融点成分で熱接着して筒状フィルターを形成している。また、特許文献２では、スパンボンド不織布製造手法により得られたウェブを用いて、特許文献１の場合と同様に筒状フィルターを形成している。これらの筒状フィルターでは、熱接着性複合繊維が使用されており、濾過圧の上昇によっても熱接着された繊維間の剥離が起こり難いため、安定した捕捉精度が得られるといった利点がある。
【０００５】
また、特許文献３には、メルトブロー紡糸をしながら繊維径を変化させて堆積して得られた極細複合繊維ウェブを、熱処理して巻芯に巻き取った後、巻芯を抜き取ることによって得られた筒状フィルターが提案されている。
【０００６】
更に、特許文献４には、熱融着性複合繊維を含む繊維集合層を熱融着温度に加熱し、巻芯に巻き付け、引き続き所望の穴径を有するシート（例えば、濾紙、メンブレンフィルター等）を繊維集合層とともに巻き込んで精密濾過層を形成した後、繊維集合層のみを巻き取って前濾過層を形成し、冷却後巻芯を抜き取って得られた精密濾過用筒状フィルターが提案されている。
【特許文献１】特開昭５２−１５２５７５号公報
【特許文献２】特開平８−２２６０６４号公報
【特許文献３】特開平５−９６１１０号公報
【特許文献４】特公昭５６−４９６０５号公報
【発明の開示】
【発明が解決しようとする課題】
【０００７】
しかしながら上記のような従来の技術には以下のような問題点があった。まず、特許文献１の筒状フィルターは、構成繊維同士が強固に熱接着されているために、繊維間に形成される空隙が小さくなり、その結果、目詰まりが早くなる（即ち、濾過ライフが短くなる）という問題があった。また、繊維処理剤を用いて製造されるステープル繊維から構成されているため、濾過中に濾過対象液の泡立ちが発生するおそれがあった。
【０００８】
特許文献２の筒状フィルターは、繊維処理剤を用いずに製造されるスパンボンド不織布
を使用しているため、濾過中に濾過対象液の泡立ちが発生するおそれはない。また、スパンボンド不織布は繊維密度が高いため、特許文献１の筒状フィルターに比べ捕捉精度が良くなる。しかし、繊維密度が高い分、筒状フィルターの内部へ濾過対象液を送り込み難くなるため、筒状フィルターの表面のみで濾過する傾向が強くなり、濾過ライフが短くなるおそれがあった。
【０００９】
特許文献３の筒状フィルターは、１ｄｔｅｘ以下の極細繊維で構成されているために繊維間の空隙が小さくなり、濾過ライフが短くなる問題があった。
【００１０】
特許文献４の筒状フィルターは、前濾過層の繊維間に形成される空隙が小さい上、精密濾過層が熱融着繊維層の中に押圧された状態で存在するため、筒状フィルターの表面のみで濾過する傾向が強くなり、特許文献２の筒状フィルターと同様に濾過ライフが短くなる問題があった。
【００１１】
本発明は、前記従来の問題を解決するため、濾過対象液の泡立ちを防ぐことができる上、濾過ライフの向上が可能な筒状フィルターとその製造方法を提供する。
【課題を解決するための手段】
【００１２】
本発明の筒状フィルターは、複数のスパンボンド不織布からなる複層不織布が巻回された筒状体を含み、隣り合う前記スパンボンド不織布同士が熱融着されている筒状フィルターであって、
前記筒状体において、隣り合う前記スパンボンド不織布のうち少なくとも一方は、第１熱可塑性樹脂と、前記第１熱可塑性樹脂より融点が１０℃以上高い第２熱可塑性樹脂とを含む複合繊維からなり、
前記複層不織布において、隣り合う前記スパンボンド不織布の熱融着温度におけるそれぞれの熱収縮率の差が５％以上有り、かつ隣り合う前記スパンボンド不織布をそれぞれ構成する繊維の繊度が相違することを特徴とする。
【００１３】
本発明の筒状フィルターの製造方法は、
第１スパンボンド不織布と、前記第１スパンボンド不織布と重なり合う第２スパンボンド不織布とを含み、前記第１及び第２スパンボンド不織布のうち少なくとも一方は、第１熱可塑性樹脂と、前記第１熱可塑性樹脂より融点が１０℃以上高い第２熱可塑性樹脂とを含む複合繊維からなり、前記第１及び第２スパンボンド不織布の熱融着温度におけるそれぞれの熱収縮率の差が５％以上有り、前記第１及び第２スパンボンド不織布をそれぞれ構成する繊維の繊度が相違する積層スパンボンド不織布を加熱することによって、各層間が熱融着された複層不織布を形成し、
前記複層不織布を、前記第１熱可塑性樹脂の融点より５℃下回る温度以上に加熱しながら巻芯に巻き取り、
巻き取られた前記複層不織布を冷却し、前記巻芯を抜き取って、前記複層不織布が巻回された筒状体を形成する筒状フィルターの製造方法である。
【発明の効果】
【００１４】
本発明の筒状フィルターによれば、スパンボンド不織布を使用しているため、濾過対象液の泡立ちを防ぐことができる。また、複層不織布において、隣り合うスパンボンド不織布の熱融着温度におけるそれぞれの熱収縮率の差が５％以上有るため、スパンボンド不織布同士を熱融着した際、熱収縮率が小さい方のスパンボンド不織布に皺が発生し、スパンボンド不織布間に空隙が形成される。更に、複層不織布において、隣り合うスパンボンド不織布をそれぞれ構成する繊維の繊度が相違するため、捕捉精度を維持した上、筒状フィルターの内部へ濾過対象液を容易に送り込むことができる。これにより、濾過対象液の通液性が向上し、目詰まりが抑制されるため、濾過ライフの向上が可能となる。
【発明を実施するための最良の形態】
【００１５】
本発明の筒状フィルターは、複数のスパンボンド不織布からなる複層不織布が巻回された筒状体を含み、隣り合うスパンボンド不織布同士が熱融着されている筒状フィルターである。ここで、本明細書において「スパンボンド不織布」とは、長繊維（例えば繊維長が１ｍ以上であり、一般的には繊維長が無限である繊維）からなる不織布のことを指す。よって、本発明の筒状フィルターに使用できる不織布は、所謂スパンボンド手法により得られた不織布は無論であるが、長繊維であれば、例えば噴流直紡型のメルトブロー手法により得られた不織布であってもよい。長繊維からなる不織布は、繊維処理剤を用いずに製造される。そのため、本発明の筒状フィルターによれば、濾過対象液の泡立ちを防ぐことができる上、筒状フィルターからの溶剤等の不純物の溶出を防止できる。なお、筒状体の径方向に積層された複層不織布の層数は、例えば、３０〜２０００とすればよい。また、複層不織布を構成するスパンボンド不織布の厚みは特に限定されず、例えば０．１〜２ｍｍとすればよい。また、複層不織布を構成するスパンボンド不織布の枚数についても特に限定されず、２枚以上であればよい。
【００１６】
前記筒状体において、隣り合うスパンボンド不織布のうち少なくとも一方は、第１熱可塑性樹脂と、第１熱可塑性樹脂より融点が１０℃以上高い第２熱可塑性樹脂とを含む複合繊維からなる。これにより、スパンボンド不織布同士を、第１熱可塑性樹脂により熱融着させることができる。第１熱可塑性樹脂と第２熱可塑性樹脂との融点の差が１０℃未満では、熱融着時に第２熱可塑性樹脂が溶融し、前記複合繊維の形状が維持できなくなるおそれがある。なお、本発明の筒状フィルターは、隣り合うスパンボンド不織布のうち少なくとも一方が前記複合繊維からなる不織布であればよく、他方のスパンボンド不織布については、単一成分繊維からなるものでもよいし、複合繊維からなるものでもよい。
【００１７】
前記複層不織布においては、隣り合うスパンボンド不織布の熱融着温度におけるそれぞれの熱収縮率の差が５％以上有り、好ましくは７％以上有る。ここで、「熱融着温度」とは、第１熱可塑性樹脂の融点−５℃から第２熱可塑性樹脂の融点−１０℃までの範囲において、隣り合うスパンボンド不織布の熱収縮率の差が５％以上となる温度を任意に選択したものである。これにより、スパンボンド不織布同士を熱融着した際、熱収縮率が小さい方のスパンボンド不織布に皺が発生し、スパンボンド不織布間に空隙が形成される。その結果、濾過対象液の通液性が向上し、目詰まりが抑制されるため、濾過ライフの向上が可能となる。なお、前記熱収縮率の差が５％未満では、前記効果が低下する。また、前記熱収縮率の差が８０％を超えると、筒状フィルターの成形が困難となるおそれがあるため、前記熱収縮率の差は、８０％以下であることが好ましく、５０％以下であることがより好ましい。
【００１８】
前記複層不織布においては、隣り合うスパンボンド不織布をそれぞれ構成する繊維の繊度が相違する。これにより、例えば、繊度の小さい方の繊維（以下、「第１繊維」ともいう）で構成されたスパンボンド不織布が、濾過対象液中の微粒子を捕捉する役割を果たし、繊度の大きい方の繊維（以下、「第２繊維」ともいう）で構成されたスパンボンド不織布が、濾過対象液を通液させる役割を果たすことにより、捕捉精度を維持した上、筒状フィルターの内部へ濾過対象液を容易に送り込むことができる。よって、筒状フィルターの表面から内部にかけて満遍なく使用することができるため、濾過ライフの向上が可能となる。なお、本発明の筒状フィルターは、第１繊維で構成されたスパンボンド不織布が、濾過対象液を通液させる役割を果たし、第２繊維で構成されたスパンボンド不織布が、濾過対象液中の微粒子を捕捉する役割を果たすものであってもよい。また、本発明の筒状フィルターは、第１及び第２繊維から選ばれる少なくとも一方が前記複合繊維であればよい。
【００１９】
また、前記機能をより向上させるためには、第２繊維は、第１繊維に比べ、繊度が１．５倍以上であることが好ましく、２倍以上であることがより好ましい。この場合、第１繊維の繊度は、例えば０．５〜１０ｄｔｅｘであればよく、第２繊維の繊度は、例えば３〜５０ｄｔｅｘであればよい。なお、前記スパンボンド不織布が、繊度が相違する多数の単繊維からなる混繊スパンボンド不織布である場合、第１繊維又は第２繊維の繊度は、それぞれの単繊維の繊度を平均した平均繊度とする。
【００２０】
通常、スパンボンド不織布は、熱延伸されておらず、配向結晶性が低いので、ステープル繊維に比べて腰がない。よって、これを巻回して筒状フィルターを形成すると、繊維密度が異常に高くなるため、濾過ライフの極めて短い筒状フィルターとなり、従来全く実用性がなかった。本発明は、上述した構成により、スパンボンド不織布を用いても、濾過ライフの長い筒状フィルターを提供することができる。
【００２１】
熱収縮率が小さい方のスパンボンド不織布を構成する繊維は、第１繊維であってもよいし、第２繊維であってもよい。一方のスパンボンド不織布を熱収縮させて他方のスパンボンド不織布に皺を発生させ見かけ上嵩高化することによって、繊維密度の低い複層不織布とすることができる。その結果、筒状フィルターの厚み方向において深層濾過が可能となり、濾過ライフが向上する。更に、前記複層不織布を巻回するときに、巻芯への押し圧を制御して筒状フィルターの内側を密にし、外側を粗にすることにより、深層濾過がより容易となり、濾過ライフがより向上する。
【００２２】
熱収縮率が大きい方のスパンボンド不織布と、熱収縮率が小さい方のスパンボンド不織布との目付比（後者の不織布の目付／前者の不織布の目付）は、０．１〜１０であることが好ましい。より好ましい目付比は、０．６〜５であり、最も好ましくは２〜５である。目付比を上記範囲内とすることにより、濾過に有効な皺を形成することができる。各々の目付は、１０〜５０ｇ／ｍ2であることが好ましく、地合いの点から１５〜３０ｇ／ｍ2であることがより好ましい。
【００２３】
本発明に用いるスパンボンド不織布は、耐圧強度の観点から、前記複合繊維からなるスパンボンド不織布を筒状体の総質量の３０質量％以上含むことが好ましく、総質量の８０質量％以上含むことがより好ましい。
【００２４】
また、本発明の筒状フィルターは、前記複層不織布が、第１スパンボンド不織布と、第１スパンボンド不織布を挟持する第２スパンボンド不織布とからなり、第２スパンボンド不織布が、前記複合繊維から構成されている筒状フィルターであってもよい。中間層となる第１スパンボンド不織布を第２スパンボンド不織布で保護した状態で、筒状体を形成することができるからである。また、前記構成においては、第１スパンボンド不織布を構成する繊維の繊度が、第２スパンボンド不織布を構成する繊維の繊度よりも小さいことが好ましい。より微細な微粒子を捕捉できる層（第１スパンボンド不織布）を保護した状態で、筒状体を形成することができるからである。
【００２５】
また、本発明の筒状フィルターは、筒状体の外周に巻回された外装スパンボンド不織布を更に含み、前記外装スパンボンド不織布が、前記複合繊維からなり、かつ前記筒状体の外周に熱融着されている筒状フィルターであってもよい。これにより、外装スパンボンド不織布をプレフィルターとして使用できるため、濾過ライフをより向上させることができる。
【００２６】
前記スパンボンド不織布を構成する繊維の原料としては、溶融紡糸性を有する熱可塑性樹脂であれば特に限定されず、例えば、ポリエチレン、ポリプロピレン、ポリメチルペンテン−１、エチレン−プロピレン共重合体、エチレン−ビニルアルコール共重合体、エチレン−酢酸ビニル共重合体等のポリオレフィン系重合体又はその共重合体、ポリエチレンテレフタレート、ポリブチレンテレフタレート等のポリエステル系重合体又はその共重合体、ポリアミド６、ポリアミド６６、ポリアミド１２等のポリアミド系重合体又はその共重合体等を使用することができる。
【００２７】
前記スパンボンド不織布を構成する繊維の断面形状は、円型、楕円型、三角型等特に限定されない。また、前記スパンボンド不織布を構成する繊維が前記複合繊維の場合、その断面形状は、芯鞘型、偏心芯鞘型、分割型、並列型等特に限定されない。
【００２８】
前記複合繊維は、第１熱可塑性樹脂（低融点熱可塑性樹脂）で繊維表面の過半が占められている偏芯した又は同心の鞘芯型複合繊維が好ましい。この場合、芯成分の繊維断面形状は、円形、猫目型、クローバー型等の円形とは異なる形状（異型）等特に限定されない。なお、鞘成分の融点が芯成分の融点に比べ２０℃以上低い場合、熱融着加工上より都合がよい。
【００２９】
前記スパンボンド不織布を構成する繊維の原料として、ポリオレフィンを使用する場合は、２３０℃におけるMelt Flow Rate（ＭＦＲ）が５〜４０ｇ／１０分のポリオレフィンを用いると、比較的熱収縮率が小さいスパンボンド不織布が得られる。一方、ＭＦＲが１００ｇ／１０分を超えるポリオレフィンを用いると、比較的熱収縮率が大きいスパンボンド不織布が得られる。なお、１０ｄｔｅｘを超える太い繊維のスパンボンド不織布には、通常、ステープル繊維に使用するポリオレフィンか、これに近い低ＭＦＲの樹脂が用いられ、３ｄｔｅｘ以下の細い繊維のスパンボンド不織布には、通常、高ＭＦＲの樹脂が用いられる。
【００３０】
また、エチレンープロピレン共重合体を鞘成分とする複合繊維からなるスパンボンド不織布を用いると、熱収縮率が大きくなる上、熱融着加工する時、捲縮して嵩高化するため好ましい。
【００３１】
前記複合繊維の原料として、ポリエステルを使用する場合、比較的熱収縮率が大きいスパンボンド不織布が得られるため、これと組み合わせる他方のスパンボンド不織布としては、熱収縮率及び目付がより小さいスパンボンド不織布が好ましい。
【００３２】
耐酸、耐アルカリ性等の耐薬品性や、耐腐食性を重視する分野の筒状フィルターに最適な前記複合繊維としては、鞘成分を高密度ポリエチレン、中密度ポリエチレン、低密度ポリエチレン等のポリエチレン、エチレンープロピレン共重合体又はポリブテン−１とし、ポリプロピレンを芯成分とする芯鞘型複合繊維が好ましい。また、前記複合繊維からなるスパンボンド不織布と組み合わせるスパンボンド不織布として、単一成分繊維からなるスパンボンド不織布を使用する場合は、ポリプロピレンからなるスパンボンド不織布を使用すると経済的に好ましい。
【００３３】
１００℃を超える温度における耐熱性が要求される分野の筒状フィルターには、全てポリエステルからなるスパンボンド不織布で構成されている筒状フィルターが好ましい。このうち、芯鞘型複合繊維からなるスパンボンド不織布を使用する場合、前記芯鞘型複合繊維の鞘成分は、脂肪族ポリエステル及びポリエステル共重合体からなる群から選ばれる少なくとも１種であって、融点又は流動開始温度が２１０℃以下となる樹脂であることが好ましく、前記芯鞘型複合繊維の芯成分は、ポリエチレンテレフタレート、ポリブチレンテレフタレート及びポリトリメチレンテレフタレートからなる群から選ばれる少なくとも１種であることが好ましい。複層不織布を熱接着させながら巻回して筒状フィルターとするとき、少なくとも鞘成分の融点又は流動開始温度以上に熱処理温度を高くする必要があるため、鞘成分の融点又は流動開始温度が２１０℃を超える場合は、前記熱処理温度が芯成分の融点又は軟化する温度を超えることとなり、筒状フィルターを作製することが困難となるおそれがある。前記脂肪族ポリエステルや、前記ポリエステル共重合体としては、例えば、脂肪族ジカルボン酸単独又は脂肪族ジカルボン酸と芳香族ジカルボン酸との混合物と、１種又は２種のジオールとを重合したものが挙げられる。また、前記複合繊維からなるスパンボンド不織布と組み合わせる他方のスパンボンド不織布として、単一成分繊維からなるスパンボンド不織布を使用する場合は、ポリエチレンテレフタレート、ポリブチレンテレフタレート及びポリトリメチレンテレフタレートからなる群から選ばれる少なくとも１種を用いて構成されたスパンボンド不織布を使用すると経済的に好ましい。
【００３４】
本発明の筒状フィルターに単一成分繊維のスパンボンド不織布を用いる場合は、前記単一成分繊維が、ポイントボント等の熱接着、又はニードルパンチや水流交絡法による繊維交絡一体化固定によって不織布化されており、更に層剥離しない様に厚み方向においても固定されている不織布が好ましい。また、本発明の筒状フィルターに使用される複合繊維のスパンボンド不織布においては、これらに加え、熱風で複合繊維間が接着された不織布も好ましい。
【００３５】
また、本発明に使用されるスパンボンド不織布を構成する熱可塑性樹脂は、重合時に未反応のモノマーや低分子量のオリゴマーが残存する可能性があるため、スパンボンド不織布に、前記モノマーや前記オリゴマーが不純物として微少量残留する可能性がある。これら不純物を除去するため、スパンボンド手法や、噴流直紡型のメルトブロー手法で作られた長繊維ウェブを水流交絡処理して、繊維を水洗しながら不織布化するのが好ましい。無論、複層不織布とした後に、更に水流交絡処理して不純物の除去を行った後、筒状体に形成するのも好ましい。
【００３６】
次に、本発明の筒状フィルターの製造方法について説明する。なお、本発明の筒状フィルターの製造方法は、前述した本発明の筒状フィルターを製造するための好適な製造方法である。よって、以下に述べる各構成要素の材料等は、前述した本発明の筒状フィルターと同様である。
【００３７】
本発明の筒状フィルターの製造方法は、まず、２枚以上のスパンボンド不織布が積層された積層スパンボンド不織布を加熱し、各層間を熱融着させることによって複層不織布を形成する。前記積層スパンボンド不織布には、第１スパンボンド不織布と、第１スパンボンド不織布と重なり合う第２スパンボンド不織布とを含み、第１及び第２スパンボンド不織布のうち少なくとも一方が、第１熱可塑性樹脂と、第１熱可塑性樹脂より融点が１０℃以上高い第２熱可塑性樹脂とを含む複合繊維からなり、第１及び第２スパンボンド不織布の熱融着温度におけるそれぞれの熱収縮率の差が５％以上有り、第１及び第２スパンボンド不織布をそれぞれ構成する繊維の繊度が相違するものを用いる。なお、熱融着させる際は、例えば第１熱可塑性樹脂の融点−５℃から第２熱可塑性樹脂の融点−１０℃までの範囲内の加熱温度で加熱すればよい。
【００３８】
次に、得られた複層不織布を、第１熱可塑性樹脂の融点より５℃下回る温度以上に加熱しながら巻芯に巻き取る。巻芯としては、例えば鉄芯等が使用できる。なお、第１熱可塑性樹脂の融点より５℃下回る温度未満では、形成される筒状体において、隣り合うスパンボンド不織布同士を熱融着させることできなくなる場合がある。また、加熱温度が、第２熱可塑性樹脂の融点−１０℃を超えると、筒状フィルターの成形が困難となるおそれがあるため、加熱温度は第２熱可塑性樹脂の融点−１０℃以下とするのが好ましい。
【００３９】
なお、複層不織布を巻芯に巻き取る際、熱融着させる箇所への押し圧の掛け方と程度は、得られる筒状フィルターの濾過ライフや、耐圧強度に大きく影響する。例えば、複層不織布を巻き上げる際、巻き上げシャフトの自重で押し付け、圧迫しながら巻き上げると、繊維密度が高くなって、濾過ライフの短いフィルターとなり易いので、巻き上げシャフトの押し圧を制御できる構造の巻き上げ設備を用いるのが好ましい。好適な巻き上げ設備の一例として、巻き上げシャフトが複層不織布を圧迫しないように、巻き上げシャフト全体を流体圧で持ち上げる機構が設けられた設備が挙げられる。また、好適な巻き上げ設備の別の一例として、巻き上げシャフトを複層不織布からなる筒状体の横方向から押し付けて、巻き上げシャフトの自重が前記筒状体に掛らないようにして巻き上げることができる設備が挙げられる。
【００４０】
そして、巻き取られた複層不織布を冷却し、巻芯を抜き取って、複層不織布が巻回された筒状体を形成する。冷却する際は、例えば複層不織布の温度が前記複合繊維の鞘成分の軟化点以下となる温度まで、具体的には、例えば鞘成分がポリエチレン樹脂の場合は６０℃程度以下になるまで、空冷等により冷却すればよい。
【００４１】
次に、本発明の筒状フィルターについて図面を用いて説明する。参照する図１は、本発明の筒状フィルターの一例を示す斜視図である。また、参照する図２は、図１の筒状フィルターに使用される複層不織布を示す模式断面図である。
【００４２】
図１に示すように、筒状フィルター１は、複層不織布２０が巻回された筒状体１０を含む。
【００４３】
図２に示すように、複層不織布２０は、第１スパンボンド不織布２１と、第１スパンボンド不織布２１を挟持する第２スパンボンド不織布２２とからなる。また、少なくとも第２スパンボンド不織布２２は、第１熱可塑性樹脂と、第１熱可塑性樹脂より融点が１０℃以上高い第２熱可塑性樹脂とを含む複合繊維からなり、第１スパンボンド不織布２１と第２スパンボンド不織布２２とは、第１熱可塑性樹脂成分により熱融着されている。
【００４４】
また、第１スパンボンド不織布２１と第２スパンボンド不織布２２とは、熱融着温度におけるそれぞれの熱収縮率の差が５％以上有る。これにより、第１スパンボンド不織布２１と第２スパンボンド不織布２２とを熱融着した際、熱収縮率が小さい方のスパンボンド不織布（図２の場合は第２スパンボンド不織布２２）に皺２２ａが発生し、第１及び第２スパンボンド不織布２１，２２間に空隙ＳＰが形成される。その結果、濾過対象液の通液性が向上し、目詰まりが抑制されるため、濾過ライフの向上が可能となる。
【００４５】
また、第１スパンボンド不織布２１を構成する繊維と、第２スパンボンド不織布２２を構成する繊維とは、繊度が相違している。例えば、第１スパンボンド不織布２１が、繊度の小さい方の繊維（第１繊維）で構成され、第２スパンボンド不織布２２が、繊度の大きい方の繊維（第２繊維）で構成されている場合は、第１スパンボンド不織布２１が、濾過対象液中の微粒子を捕捉する役割を果たし、第２スパンボンド不織布２２が、濾過対象液を通液させる役割を果たす。これにより、捕捉精度を維持した上、筒状フィルター１の内部へ濾過対象液を容易に送り込むことができる。よって、筒状フィルター１の表面から内部にかけて満遍なく使用することができるため、濾過ライフの向上が可能となる。また、前記構成の場合は、微粒子の捕捉層となる第１スパンボンド不織布２１を第２スパンボンド不織布２２で保護した状態で、筒状体１０を形成することができる。
【００４６】
なお、空隙ＳＰが形成された複層不織布２０の厚みＴ（以下、「見かけ厚み」という）は、空隙ＳＰが形成されない場合（それぞれの熱収縮率に差が無い場合）の厚みに比べ、例えば１．５〜８倍程度であり、より好ましくは２〜８倍程度である。
【００４７】
以上、本発明の筒状フィルターについて説明したが、本発明はこれに限定されるものではない。例えば、複層不織布として、熱収縮率がより小さいスパンボンド不織布を、熱収縮率がより大きいスパンボンド不織布で挟持したものを使用してもよい。また、図３に示すように、筒状体１０の外周に巻回された外装スパンボンド不織布３０を更に含む筒状フィルターであって、外装スパンボンド不織布３０が、前記複合繊維からなり、かつ筒状体１０の外周に熱融着されている筒状フィルター２としてもよい。これにより、外装スパンボンド不織布３０をプレフィルターとして使用できるため、濾過ライフをより向上させることができる。
【００４８】
次に、本発明の筒状フィルターの製造方法について図面を用いて説明する。参照する図４Ａ，Ｂは、本発明の筒状フィルターの製造方法の一例を示す模式工程図である。なお、図１及び図２と同一の構成要素には同一の符号を付し、その説明は省略する。
【００４９】
まず、図４Ａに示すように、第１ロール５０に巻回された第１スパンボンド不織布２１と、第２ロール５１に巻回された第２スパンボンド不織布２２と、第３ロール５２に巻回された第２スパンボンド不織布２２とを、それぞれ送り出しながら積層して積層スパンボンド不織布２３を形成し、この積層スパンボンド不織布２３を熱処理機５３により加熱することによって、各層間が熱融着された複層不織布２０を形成する。そして、複層不織布２０を巻き取りロール５４にて巻き取る。なお、熱処理機５３としては、例えば熱風加熱型の熱処理機が使用できる。
【００５０】
続いて、図４Ｂに示すように、得られた複層不織布２０を熱処理機５５へと送り出して、熱処理機５５にて、複層不織布２０中の第１熱可塑性樹脂の融点より５℃下回る温度以上に加熱して、巻芯５６に巻き取る。更に、図示はしないが、巻き取られた複層不織布２０を冷却し、巻芯５６を抜き取って、複層不織布２０が巻回された筒状体１０（図１参照）を形成する。なお、熱処理機５５としては、例えば熱風加熱型の熱処理機、赤外線加熱型の熱処理機、熱風・赤外線加熱併用型の熱処理機等が使用できる。また、第２スパンボンド不織布２２の皺２２ａ（図２参照）は、熱処理機５３による加熱工程及び熱処理機５５による加熱工程のうち、少なくともいずれか一方で形成されればよい。
【００５１】
以上、本発明の筒状フィルターの製造方法について説明したが、本発明はこれに限定されるものではない。例えば、前記実施形態では、複層不織布の作製と、筒状体の作製とを別工程で行ったが、同一工程（オンライン）で行ってもよい。
【実施例】
【００５２】
以下、本発明の実施例について説明する。なお、本発明は、以下の実施例に限定されるものではない。
【００５３】
［実施例１〜８及び比較例１，２］
（複層不織布の作製）
まず、表１に示す不織布Ａ〜Ｉ（いずれも幅が約９０ｃｍのドット熱接着スパンボンド不織布）を用意した。このうち、不織布Ａ〜Ｄは、芯成分がポリプロピレン（ＰＰ、融点：１６６℃）、鞘成分が高密度ポリエチレン（ＰＥ、融点：１３２℃）の芯鞘型複合繊維からなるスパンボンド不織布である。また、不織布Ｅは、芯成分がＰＰ、鞘成分がポリブテン−１（ＰＢ、融点：１２８℃）の芯鞘型複合繊維からなるスパンボンド不織布である。また、不織布Ｆは、芯成分がＰＰ、鞘成分がエチレンープロピレン共重合体（ＥＰ、融点：１３２℃）の芯鞘型複合繊維からなるスパンボンド不織布である。また、不織布Ｇ〜Ｉは、ＰＰのみで構成された単一成分繊維からなるスパンボンド不織布である。そして、これらの不織布Ａ〜Ｉを、表２に示す構成となるように組み合わせて積層スパンボンド不織布を形成し、この積層スパンボンド不織布を、拘束せずに熱収縮できる状態で熱風加熱型のコンベアー式熱処理機により加熱した（加熱温度：１４０℃）。この際の加工条件は、加工速度が１５ｍ／分、コンベアー式熱処理機内における滞留時間が２０秒であった。この加熱により、スパンボンド不織布同士が熱融着された複層不織布が得られた。なお、表１に示す熱収縮率の値は、不織布Ａ〜Ｉのそれぞれについて、加熱前の幅をＡｃｍとし、１４０℃で２０秒間加熱した後の幅をＢｃｍとした場合の１００×(Ａ−Ｂ)／Ａで算出される値とした。
【００５４】
【表１】
2006150222.tif 000003
【００５５】
【表２】
2006150222.tif 000004
【００５６】
（筒状フィルターの作製）
得られた複層不織布を、約３０ｃｍ幅にスリットして、熱風・赤外線加熱併用型のコンベアー式熱処理機により加熱し（加熱温度：１４０℃）、鉄芯（長さ：３２ｃｍ、直径：２５ｍｍ）に、巻径が５５ｍｍに達するまで巻き取った。そして、巻き取られた複層不織布を冷却し、鉄芯を抜き取った後、両端を切断し、この切断面を、加熱した平板（表面温度：１３８℃）に押し当てることにより切断面の樹脂同士を融着させて、長さ２５０ｍｍの筒状フィルターを作製した。
【００５７】
次に、得られた筒状フィルターの性能を評価した。結果を表２に示す。なお、２ｄｔｅｘのステープル製筒状フィルター（参考例１）、及び不織布Ａのみを巻回して作製した筒状フィルター（参考例２）についても、同様に評価した（参考例２は濾過ライフのみ）。評価方法は以下のとおりである。
【００５８】
［捕捉精度］
ＪＩＳ  Ｚ８９０１に準ずる試験用ダスト（ＪＩＳ７種［中位径：２７〜３１μｍ］とＪＩＳ８種［中位径：６．６〜８．６μｍ］を１：１の質量割合で混合したもの、関東ローム製）の試験用懸濁液（濃度：５０ｐｐｍ）を、均一に攪拌しながら筒状フィルターの外側から中空部に向かって４０リットル／分の流量で流し、濾過開始から５分経過した後の濾過液について評価した。評価方法は、まず、濾過前の試験用懸濁液の所定量に含まれるダストの粒子径別の個数（Ｍ）と、これを濾過した後の濾過液の所定量に残るダストの粒子径別の個数（Ｎ）とを粒度分布測定機（商品名：コールターカウンターＺＭ型、コールターエレクトロニクス社製）を用いて測定した。次に、各粒子径別に遮断率（１００×（Ｍ−Ｎ）／Ｍ）を算出した。そして、遮断率が９９％になる粒子径（μｍ）を捕捉精度とした。なお、捕捉精度（μｍ）が小さい値になるほど、筒状フィルターが微小な粒子を補足できるようになる。
【００５９】
［通水圧損］
水を筒状フィルターの外側から中空部に向かって４０Ｌ／分の流量で通水した時の、筒状フィルターの入口と筒状フィルターの出口との圧力差を測定した。
【００６０】
［濾過ライフ］
ＪＩＳ  Ｚ８９０１に準ずる試験用ダスト（ＪＩＳ８種［中位径：６．６〜８．６μｍ］とＪＩＳ１１種［中位径：１．６〜２．３μｍ］を１：１の質量割合で混合したもの、関東ローム製）の試験用懸濁液（濃度：２００ｐｐｍ）を、均一に攪拌しながら筒状フィルターの外側から中空部に向かって１５リットル／分の流量で流し、この流量を維持するための通液圧力が０．２ＭＰａになったときの総通液量（リットル）で評価した。
【００６１】
表２に示すように、不織布間の熱収縮率の差が５％以上有る実施例１〜８は、前記差が１％である比較例１に比べ、濾過ライフが向上した。また、実施例８と比較例２とを比較した場合に、いずれも濾過ライフは１０００リットル以上であるが、捕捉精度に関しては、実施例８が比較例２に比べ大幅に向上した。
【００６２】
また、実施例１〜８の筒状フィルターの一部を削り取って、繊維処理剤（界面活性剤）の付着の有無を調べたが、当然のことながら検出できず、通水しても通過液の発泡は全くなかった。なお、実施例１〜８の筒状フィルターについて、メタノール抽出（ＪＩＳ  Ｌ  １０１５−７．２２（６））を行った結果、いずれも０．０２質量％の質量減少が生じた。これは、繊維表面に析出したオリゴマーが除去されたことによるものと考えられる。そこで、実施例１で使用した複層不織布に、高圧水流（２．９４ＭＰａ）を噴射して水洗し、乾燥した後、上述の方法により筒状フィルターとし、同様にメタノール抽出を行ったところ、０．００５質量％未満の質量減少となり、質量減少はほとんど観察されなかった。
【００６３】
また、前述した濾過ライフの評価を行った後の実施例１〜８の筒状フィルターを観察したところ、中心の空洞近くまで、試験用懸濁液の色（茶色）に着色していた。この結果から、実施例１〜８の筒状フィルターは、表面から内部にかけて満遍なく使用することができることが明らかになった。一方、濾過ライフの評価を行った後の比較例１の筒状フィルターは、外周から５ｍｍ程度までしか着色していなかった。
【００６４】
また、参考例２の筒状フィルターは、質量が２５０ｇであったが、実施例１の筒状フィルターは、参考例１の筒状フィルターと同程度の２００ｇ前後の質量となり、嵩高さが向上した。
【００６５】
［実施例９］
次に、前述した筒状フィルター２（図３参照）の実施例である実施例９について説明する。実施例９の筒状フィルターは、実施例１の筒状フィルターの外周に不織布Ａを熱融着させて形成した。具体的な形成方法は、まず、実施例１の筒状フィルターの外面に向かって不織布Ａの先端部を押し当てて、金属ゴテ（表面温度：１３８℃）を用いてそれらを熱圧着した。次いで、実施例１の筒状フィルターを回転させて不織布Ａを巻き付けながら（３周分）、最外周の不織布Ａに、複数のフランジが設けられた金属棒（表面温度：１３８℃）を押し当てることにより、実施例１の筒状フィルターの外周に不織布Ａを熱融着させて実施例９の筒状フィルターを形成した。
【００６６】
次に、実施例９の筒状フィルターについて、その性能を実施例１と同様に評価したところ、実施例１と全く同様であった。ただし、試験用ダストとして、粒子径がより大きいものを用いれば、外装スパンボンド不織布（不織布Ａ）が設けられた実施例９の筒状フィルターは、実施例１の筒状フィルターよりも濾過ライフ等の性能が向上するものと考えられる。
【産業上の利用可能性】
【００６７】
本発明の筒状フィルターは、製薬工業、電子工業等における精製水の濾過、飲料水製造工程内における飲料水の濾過、自動車工業における塗装剤の濾過等、様々な用途に使用することができる。
【図面の簡単な説明】
【００６８】
【図１】本発明の筒状フィルターの一例を示す斜視図である。
【図２】図１の筒状フィルターに使用される複層不織布を示す模式断面図である。
【図３】本発明の筒状フィルターの別の一例を示す斜視図である。
【図４】Ａ，Ｂは、本発明の筒状フィルターの製造方法の一例を示す模式工程図である。
【符号の説明】
【００６９】
１，２  筒状フィルター
１０    筒状体
２０    複層不織布
２１    第１スパンボンド不織布
２２    第２スパンボンド不織布
２３    積層スパンボンド不織布
３０    外装スパンボンド不織布
５６    巻芯
【図１】
2006150222.tif 000005
【図２】
2006150222.tif 000006
【図３】
2006150222.tif 000007
【図４】
2006150222.tif 000008